СПОСОБ ПОЛУЧЕНИЯ РЕЗИНОВОЙ СМЕСИ

1. Способ получения резиновой смеси, которая содержит каучуковый компонент (А), содержащий по меньшей мере один компонент, выбранный из натурального каучука и синтетических диеновых каучуков, наполнитель, содержащий неорганический наполнитель (В), силановый связующий агент (С), и по меньшей мере, один ускоритель (D) вулканизации, выбранный из гуанидинов, сульфенамидов, тиазолов, тиурамов, солей дитиокарбаминовой кислоты, тиомочевин и солей ксантогенной кислоты, в котором резиновую смесь вымешивают, по меньшей мере, на трех этапах; на первом этапе (X) вымешивания, вымешивают каучуковый компонент (А), весь или часть неорганического наполнителя (В), и весь или часть силанового связующего агента (С), затем на этапе (Y) в ходе и после второго этапа вымешивания, но до окончательного этапа, добавляют и вымешивают ускоритель (D) вулканизации, и на окончательном этапе (Z) вьмешивания, добавляют и вымешивают вулканизирующее вещество.
2. Способ по п. 1, в котором наиболее высокая температура резиновой смеси на этапе (Y) вымешивания составляет от 120°С до 190°С.
3. Способ по п. 1, в котором наиболее высокая температура резиновой смеси на первом этапе (X) вымешивания составляет от 140°С до 190°С.
4. Способ по п. 1, в котором силановый связующий агент (С) представляет собой, по меньшей мере, одно соединение, выбранное из группы соединений, представленных следующими общими формулами (I)-(IV):
1
2
3
где множество заместителей R, могут быть одинаковыми или различными, причем каждый означает линейную, циклическую или разветвленную алкильную группу, имеющую от 1 до 8 атомов углерода, линейную или разветвленную алкоксиалкильную группу, имеющую от 2 до 8 атомов углерода, или атом водорода; множество заместителей R, могут быть одинаковыми или различными, причем каждый означает линейную, циклическую или разветвленную алкильную группу, имеющую от 1 до 8 атомов углерода; множество заместителей R, могут быть одинаковыми или различными, причем каждый означает линейную или разветвленную алкиленовую группу, имеющую от 1 до 8 атомов углерода; а означает от 2 до 6 в качестве среднего значения; p и r могут быть одинаковыми или различными, каждый означает число от 0 до 3 в качестве среднего значения, при условии, что как р, так и r одновременно не равны трем;
4
9
9
9
10
9
10
9
10
9
10
9
10
11
9
10
11
5
4
6
4
5
12
12
7
8
h
j
0,5
где R означает одновалентную группу, выбранную из -Cl, -Br, RO-, RC(=O)O-, RRC=NO-, RRCNO-, RRN-, и -(OSiRR)(OSiRRR), где каждый заместитель R, R и R означает атом водорода или одновалентную углеводородную группу, имеющую от 1 до 18 атомов углерода; и h означает от 1 до 4 в качестве среднего значения; R означает R, атом водорода, или углеводородную группу, имеющую от 1 до 18 атомов углерода; R означает R, R, атом водорода, или группу -[O(RO)] (где R означает алкиленовую группу, имеющую от 1 до 18 атомов углерода; и j означает целое число от 1 до 4; R означает двухвалентную углеводородную группу, имеющую от 1 до 18 атомов углерода; R означает одновалентную углеводородную группу, имеющую от 1 до 18 атомов углерода; каждый x, y и z означает число, соответствующее соотношениям:
13
14
15
16
17
18
19
20
21
22
17
22
m1
m2
m3
где множество заместителей R могут быть одинаковыми или различными, причем каждый означает линейную, циклическую или разветвленную алкильную группу, имеющую от 1 до 8 атомов углерода, линейную или разветвленную алкоксиалкильную группу, имеющую от 2 до 8 атомов углерода, или атом водорода; множество заместителей R могут быть одинаковыми или различными, причем каждый означает линейную, циклическую или разветвленную алкильную группу, имеющую от 1 до 8 атомов углерода; множество заместителей R могут быть одинаковыми или различными, причем каждый означает линейную или разветвленную алкиленовую группу, имеющую от 1 до 8 атомов углерода; R означает двухвалентную группу общей формулы (-S-R-S-), (-R-S-R-) или (-R-S-R-S-R-); где каждый заместитель R-R означает двухвалентную углеводородную группу, двухвалентную ароматическую группу или двухвалентную органическую группу, содержащую гетероатом, за исключением серы и кислорода, имеющую от 1 до 20 атомов углерода; m1, m2 и m3 могут быть одинаковыми или различными, каждый означает число от 1 до менее, чем 4 в качестве среднего значения; множество k, могут быть одинаковыми или различными, каждый означает число от 1 до 6 в качестве среднего значения; каждый s и t означает число от 0 до 3 в качестве среднего значения, при условии, что как s, так и t одновременно не равны трем;
23
a
b
c
a
a
a
b
a
b
a
a
b
0,5
0,5
0,5
0,5
<mrow><msubsup><mi>Z</mi><mi>u</mi><mi>a</mi></msubsup></mrow>
<mrow><msubsup><mi>Z</mi><mi>v</mi><mi>b</mi></msubsup></mrow>
<mrow><msubsup><mi>Z</mi><mi>w</mi><mi>c</mi></msubsup></mrow>
<mrow><msubsup><mi>Z</mi><mi>u</mi><mi>a</mi></msubsup></mrow>
<mrow><msubsup><mi>Z</mi><mi>v</mi><mi>b</mi></msubsup></mrow>
<mrow><msubsup><mi>Z</mi><mi>w</mi><mi>c</mi></msubsup></mrow>
где R означает линейную, циклическую или разветвленную алкильную группу имеющую от 1 до 20 атомов углерода; множество фрагментов G, могут быть одинаковыми или различными, причем каждый означает алкандиильную группу или алкендиильную группу имеющую от 1 до 9 атомов углерода; множество Z, могут быть одинаковыми или различными, причем каждый означает функциональную группу, способную связываться с двумя атомами кремния, и их выбирают из [-O-], [-O-G-] и [-O-G-O-]; множество Z, могут быть одинаковыми или различными, причем каждый означает функциональную группу, способную связываться с двумя атомами кремния и представленную как [-O-G-O-]; множество Z, могут быть одинаковыми или различными, причем каждый означает функциональную группу, выбранную из -Cl, -Br, -OR, RC(=O)O-, RRC=NO-, RRN-, R- и HO-G-O-, где G имеет указанное выше значение; каждый R и R означает линейную, циклическую или разветвленную алкильную группу, имеющую от 1 до 20 атомов углерода; каждое значение m, n, u, v и w находится в диапазонах: 1≤m≤20, 0≤n≤20, 0≤u≤3,0, 0≤v≤2, 0≤w≤1, и (u/2)+v+2w равно 2 или 3; в случае, когда в формуле имеется множество заместителей А, тогда
,
и
могут быть одинаковыми или различными в указанном множестве А; в случае, когда в формуле имеется множество заместителей В, тогда
,
и
могут быть одинаковыми или различными в указанном множестве В.
5. Способ по п. 4, в котором силановый связующий агент (С) представляет собой соединение, представленное общей формулой (I).
6. Способ по п. 1, в котором неорганический наполнитель (В) представляет собой диоксид кремния.
7. Способ по п. 1, в котором неорганический наполнитель (В) составляет, по меньшей мере 30% от массы наполнителя.
8. Способ по п. 1, в котором количество молекул ускорителя (D) вулканизации в резиновой смеси на этапе (Y) вымешивания составляет от 0,1 до 1,0 относительно количества молекул силанового связующего агента (С) в смеси.
9. Способ по п. 1, в котором гуанидин представляет собой, по меньшей мере, одно соединение, выбранное из 1,3-дифенилгуанидина, 1,3-ди-орто-толилгуанидина и 1-о-толилбигуанидина.
10. Способ по п. 1, в котором сульфенамид представляет собой, по меньшей мере, одно соединение, выбранное из N-циклогексил-2-бензотиазолилсульфенамида и N-трет-бутил-2-бензотиазолилсульфенамида.
11. Способ по п. 1, в котором тиазол представляет собой, по меньшей мере, одно соединение, выбранное из 2-меркаптобензотиазола и ди-2-бензотиазолил дисульфида.
12. Способ по п. 1, в котором тиурам представляет собой, по меньшей мере, одно соединение, выбранное из тетракис(2-этилгексил)тиурам-дисульфида и тетрабензилтиурам-дисульфида.
13. Способ по п. 1, в котором тиомочевина представляет собой, по меньшей мере, одно соединение, выбранное из N,N'-диэтилтиомочевины, триметилтиомочевины, N,N'-дифенилтиомочевины и N,N'-диметилтиомочевины.
14. Способ по п. 1, в котором дитиокарбаматная соль представляет собой, по меньшей мере, одно соединение, выбранное из дибензилдитиокарбамата цинка, N-этил-N-фенилдитиокарбамата цинка, диметилдитиокарбамата цинка и диметилдитиокарбамата меди.
15. Способ по п. 1, в котором соль ксантогенной кислоты представляет собой изопропилксантат цинка.
16. Способ по п. 1, в котором количество молекул соединения органической кислоты, содержащееся в резиновой смеси на этапе (Y) вымешивания, не превышает количество молекул ускорителя (D) вулканизации, добавленного на этапе (Y).
17. Способ по любому из пп. 1-16, который включает первый этап (X) вымешивания, этап (Y) второго этапа вымешивания, и окончательный этап (Z) третьего этапа вымешивания.